【事件の表示】
　特許第３２３９７２３号「感光性導電ペーストおよび電極の製造方法」の請求項１、２、５ないし７に係る特許に対する特許異議の申立てについて、次のとおり決定する。
【結　論】
　訂正を認める。
　特許第３２３９７２３号の請求項１、２、４ないし６に係る特許を維持する。
【理　由】
１．手続の経緯
　特許第３２３９７２３号の請求項１〜１１に係る発明は、平成７年１１月１７日に特許出願され（優先権主張日：平成６年１１月１７日）、平成１３年１０月１２日にその特許の設定登録がなされ、その後、寺尾健吾（以下、「申立人」という。）より特許異議の申立てがなされ、取消理由通知がなされ、再度取消理由通知がなされ、その指定期間内である平成１５年６月３日に訂正請求がなされたものである。
　
２．訂正の適否についての判断
(1)訂正の内容
ａ．訂正事項ａ
　特許請求の範囲の請求項１の記載について、「導電性粉末」とあるのを、「
表面が有機系染料でコーティングされた
ｂ．訂正事項ｂ
　特許請求の範囲の請求項１の記載について、「３５０〜４５０ｎｍでの吸光度の積分値が３５〜６０である有機系染料を紫外線吸光剤として含有し」とあるのを、「
導電性粉末にコーティングした状態で測定した
ｃ．訂正事項ｃ
　特許請求の範囲の請求項４を削除し、以下請求項５〜１１の項番号を請求項４〜１０に繰り上げる訂正をする。
ｄ．訂正事項ｄ
　明細書の段落【００１０】の記載について、「導電性粉末」とあるのを、「
表面が有機系染料でコーティングされた
ｅ．訂正事項ｅ
　明細書の段落【００１０】の記載について、「３５０〜４５０ｎｍでの吸光度の積分値が３５〜６０である有機系染料を紫外線吸光剤として含有し」とあるのを、「
導電性粉末にコーティングした状態で測定した
　
(2)訂正の目的の適否、新規事項の有無及び拡張・変更の存否
　上記訂正事項ａは、発明を特定する事項である「導電性粉末」を「
表面が有機系染料でコーティングされた
導電性粉末にコーティングした状態で測定した
　
(3)むすび
　したがって、上記訂正は、特許法第１２０条の４第２項及び同条第３項で準用する第１２６条第２項及び第３項の規定に適合するので、当該訂正を認める。
　
３．特許異議の申立てについての判断
(1)申立ての理由の概要及び当審での取消理由通知
　申立人は、請求項１，２，５〜７に係る発明は、甲第１号証（特開平５−２１２８３３号公報）、甲第２号証（特開平６−３０５８１４号公報）に記載された発明に基づいて当業者が容易に発明をすることができたものであり、特許法第２９条第２項の規定により特許を受けることができないものであるから、特許を取り消すべき旨主張している。
　当審では、上記証拠の他に、特開平５−２７１５７６号公報、特開平５−２８７２７１号公報、特公昭５１−３７５６２号公報、特開平１−２０６５３８号公報を引用し、請求項１，２，５〜７に係る発明は、各引用発明に基づいて当業者が容易に発明をすることができたものであり、特許法第２９条第２項の規定により特許を受けることができないものであること、また、請求項記載の「有機系染料」に関して記載が明確でないので、明細書の記載が不備のため、特許法第３６条第４項及び第６項第２号に規定する要件を満たしていないことを理由として、取消理由を通知した。
　
(2)本件の請求項１〜１０に係る発明
　上記２．で示したように上記訂正が認められるから、本件の請求項１〜１０に係る発明（以下、「本件発明１〜１０」という。）は、上記訂正に係る訂正明細書の特許請求の範囲の請求項１〜１０に記載された事項に特定される以下のとおりのものである。
「【請求項１】
表面が有機系染料でコーティングされた
導電性粉末にコーティングした状態で測定した
【請求項２】導電性粉末が、Ａｇ、Ａｕ、Ｐｄ、Ｎｉ、Ｃｕ、ＡｌおよびＰｔの群から選ばれる少なくとも１種を含有することを特徴とする請求項１記載の感光性導電ペースト。
【請求項３】有機系染料がアゾ系染料であることを特徴とする請求項１記載の感光性導電ペースト。
【請求項
４
【請求項
５
【請求項
６
【請求項
７
ＳｉＯ2　　　１〜５５重量％
Ａｌ2 Ｏ3　　１〜 ５重量％
Ｂ2 Ｏ3　　　８〜６５重量％
ＢａＯ　　　 ２〜２０重量％
Ｋ2 Ｏ　　　 ２〜１５重量％
の組成範囲からなるものを７０重量％以上含有することを特徴とする請求項
６
【請求項
８
７
【請求項
９
７
【請求項
１０
７
　
(3)当審の判断
　本件発明１は上記訂正により特許異議の申立てのなかった訂正前の請求項４の特定事項をすべて包含するものとなり、しかも、各引用刊行物には、上記訂正により特定された、「
表面が有機系染料でコーティングされた
導電性粉末にコーティングした状態で測定した
　また、上記訂正により、明細書の記載不備は解消した。
　
(4)むすび
　以上のとおりであるから、特許異議申立ての理由及び証拠によっては、本件請求項１，２，４〜６に係る特許を取り消すことができない。
　また、他に本件請求項１，２，４〜６に係る特許を取り消すべき理由を発見しない。
　よって、結論のとおり決定する。
【異議決定日】
平成１５年６月２３日（２００３．６．２３）
【訂正の要旨】
　ａ．特許第３２３９７２３号発明の明細書中の特許請求の範囲の請求項１において、「導電性粉末」とあるのを、特許請求の範囲の減縮を目的として、「
表面が有機系染料でコーティングされた
　ｂ．特許第３２３９７２３号発明の明細書中の特許請求の範囲の請求項１において、「３５０〜４５０ｎｍでの吸光度の積分値が３５〜６０である有機系染料を紫外線吸光剤として含有し」とあるのを、特許請求の範囲の減縮を目的として、「
導電性粉末にコーティングした状態で測定した
　ｃ．特許第３２３９７２３号発明の明細書中の特許請求の範囲の請求項１〜１１において、特許請求の範囲の減縮を目的として、請求項４を削除し、以下項数を繰り上げ、１〜１０と訂正する（クレーム対応表参照）。
　ｄ．もとの請求項１の訂正に伴い、特許請求の範囲の記載と発明の詳細な説明との整合をとるため、明細書第【００１０】段の「導電性粉末」とあるのを、明りょうでない記載の釈明を目的として、「
表面が有機系染料でコーティングされた
　ｅ．もとの請求項１の訂正に伴い、特許請求の範囲の記載と発明の詳細な説明との整合をとるため、明細書第【００１０】段の「３５０〜４５０ｎｍでの吸光度の積分値が３５〜６０である有機系染料を紫外線吸光剤として含有し」とあるのを、明りょうでない記載の釈明を目的として、「
導電性粉末にコーティングした状態で測定した
（５４）【発明の名称】
感光性導電ペーストおよび電極の製造方法
（５７）【特許請求の範囲】
　【請求項１】
表面が有機系染料でコーティングされた
導電性粉末にコーティングした状態で測定した
　【請求項２】導電性粉末が、Ａｇ、Ａｕ、Ｐｄ、Ｎｉ、Ｃｕ、ＡｌおよびＰｔの群から選ばれる少なくとも１種を含有することを特徴とする請求項１記載の感光性導電ペースト。
　【請求項３】有機系染料がアゾ系染料であることを特徴とする請求項１記載の感光性導電ペースト
。
　
【
４
　【請求項
５
　【請求項
６
　【請求項
７
　　ＳｉＯ２　　　　　　１〜５５重量％
　　Ａｌ２Ｏ３　　　　　１〜　５重量％
　　Ｂ２Ｏ３　　　　　　８〜６５重量％
　　ＢａＯ　　　　　　　２〜２０重量％
　　Ｋ２Ｏ　　　　　　　２〜１５重量％
の組成範囲からなるものを７０重量％以上含有することを特徴とする請求項
６
　【請求項
８
７
　【請求項
９
７
　【請求項
１０
７
【発明の詳細な説明】
　【０００１】
　【発明の属する技術分野】本発明は感光性導電ペーストおよび電極の製造方法に関するものである。
　【０００２】
　【従来の技術】近年、回路材料やディスプレイにおいて、小型化や高密度化、高精細化、高信頼性の要求が高まっており、それに伴って、パターン加工技術も技術向上が望まれている。特に、導体回路パターンの微細化は小型化、高密度化には不可欠な要求として各種の方法が提案されている。
　【０００３】プラズマディスプレイパネル（ＰＤＰ）は、液晶パネルに比べて高速の表示が可能であり、かつ大型化が容易であることから、ＯＡ機器および情報表示装置などの分野に浸透している。また、高品位テレビジョンの分野などでの進展が非常に期待されている。
　【０００４】このような用途の拡大にともなって、ＰＤＰは微細で多数の表示セルを有するカラーＰＤＰが注目されている。ＰＤＰは、前面ガラス基板と背面ガラス基板との間に備えられた放電空間内で対抗するアノードおよびカソード電極間にプラズマ放電を生じさせ、上記放電空間内に封入されているガスから発光させることにより表示を行うものである。この場合、ガラス基板上のアノードおよびカソード電極は、複数本の線状電極を平行に配置されており、互いの電極が僅小な間隙を介して対抗しかつ互いの線状電極が交差する方向を向くように重ね合わせて構成される。ＰＤＰの中で、蛍光体によるカラー表示に適した３電極構造の面放電型ＰＤＰは、互いに平行に隣接した一対の表示電極からなる複数の電極対と、各電極対と直交する複数のアドレス電極とを有する。
　【０００５】上記のアドレス電極は、通常スクリーン印刷法でアドレス電極に対応するマスクパターンを有した印刷マスクを用いて、ガラス基板上に銀ペーストなどの導電ペーストを印刷した後焼成して形成される。しかしながら、スクリーン印刷法ではマスクパターン精度、スクイーズ硬さ、印刷速度、分散性などの最適化を図っても電極パターンの幅を１００μｍ以下に細くすることができず、ファインパターン化には限界があった。また、スクリーン印刷による方法では、印刷マスクの精度は、マスク製版の精度に依存するので印刷マスクが大きくなるとマスクパターンの寸法誤差が大きくなってしまう。このため３０インチ以上の大面積のＰＤＰの場合に、高精細のＰＤＰ作製がますます技術的に困難となっている。
　【０００６】さらに、ＰＤＰには透過型と反射型があるが、反射型では背面ガラスの発光層側にアドレス電極および絶縁層の隔壁（リブ）が設けられ、その後に蛍光体が形成されている。アドレス電極を導電ペーストで印刷し、乾燥させた後、隔壁用の印刷マスクによって絶縁ガラスペーストを所定の高さ、幅によって異なるが、焼成前の高さ２００μｍの隔壁では、１５回以上重ねて印刷する。その後、導電ペーストおよび絶縁ペーストを一括に焼成してアドレス電極および隔壁を形成する。しかしながら、大型のＰＤＰになればなるほどガラス基板の一端を基準として、隔壁用の位置合わせを行うと、ガラス基板の他端では、すでに導電ペーストのパターンピッチ（印刷マスクの寸法精度に依存する）と隔壁用の印刷マスクのパターンピッチとが累積されることから、アドレス電極と隔壁との間に大きな位置ずれが生じてしまう。このため高精細な電極パターンが得られず、大型化も非常に制限されるようになり、問題点の解決が必要となっている。
　【０００７】これらスクリーン印刷の欠点を改良する方法として、特開平１−２０６５３８号公報、特開平１−２９６５３４号公報および特開昭６３−２０５２５５号公報に記載されているように絶縁ペーストを焼成後、導電ペーストを印刷し、焼成して電極形状の改良を図ったもの、アノードの電極形成にフォトリソグラフィ技術を用いたものおよびフォトレジストを用いてフォトリソグラフィ技術による導電ペーストが提案されているが、微細パターン形成に加えて低抵抗と大型化を同時に満足する技術としては、十分ではなかった。
　【０００８】
　【発明が解決しようとする課題】本発明の目的は、微細パターンの形成が可能で、かつ低抵抗な回路パターンを得るのに好適な感光性導電ペーストおよび電極の製造方法を提供することにある。
　【０００９】また、さらに本発明の目的は、高精細で、かつ大型のプラズマディスプレイパネルの電極に好適に使用することができる感光性導電ペーストおよび電極の製造方法を提供することにある。
　【００１０】
　【課題を解決するための手段】かかる本発明の目的は、
表面が有機系染料でコーティングされた
導電性粉末にコーティングした状態で測定した
　【００１１】
　【発明の実施の形態】すなわち、本発明は導電ペーストに感光性を付与し、これにフォトリソグラフィ技術を用いて、微細で低抵抗な電極が効率よく形成できるようにするものである。
　【００１２】本発明において使用される導電性粉末は、導電性を有する粉末であればよいが、好ましくはＡｇ、Ａｕ、Ｐｄ、Ｎｉ、Ｃｕ、ＡｌおよびＰｔの群から選ばれる少なくとも１種を含むもので、ガラス基板上に６００℃以下の温度で焼き付けできる低抵抗の導電性粉末が使用される。これらは単独、合金または混合粉末として用いることができる。混合粉末の例としては、例えばＡｇ（３０〜８０）−Ｐｄ（７０〜２０）、Ａｇ（４０〜７０）−Ｐｄ（６０〜１０）−Ｐｔ（５〜２０）、Ａｇ（３０〜８０）−Ｐｄ（６０〜１０）−Ｃｒ（５〜１５）、Ｐｔ（２０〜４０）−Ａｕ（６０〜４０）−Ｐｄ（２０）、Ａｕ（７５〜８０）−Ｐｔ（２５〜２０）、Ａｕ（６０〜８０）−Ｐｄ（４０〜２０）、Ａｇ（４０〜９５）−Ｐｔ（６０〜５）、Ａｇ（８０〜９８）−Ｐｄ（２０〜２）、Ａｇ（９０〜９８）−Ｐｄ（１０〜２）−Ｐｔ（２〜１０）、Ａｇ（８５〜９８）−Ｐｔ（１５〜２）（以上（　）内は重量％を表わす）などの２元系や３元系の混合金属粉末等を用いることができる。
　【００１３】これらの導電性粉末の平均粒子径は０．７〜６μｍが好ましい。より好ましくは１．３〜５μｍであり、さらに好ましくは１．６〜４．０μｍである。平均粒子径が０．７μｍ未満と小さくなると紫外線の露光時に光が印刷後の膜中をスムーズに透過せず、電極導体の最小線幅６０μｍ以下の微細パターンの形成が困難となる。また平均粒子径が６μｍを越えて大きくなると印刷後の回路パターンの表面が粗くなり、パターン精度や寸法精度が低下するようになる。
　【００１４】導電性粉末の比表面積は０．１５〜３ｍ２／ｇであることが好ましい。より好ましくは、０．１７〜１．５ｍ２／ｇであり、さらに好ましくは、０．２〜０．６５ｍ２／ｇである。比表面積が０．１５ｍ２／ｇ未満では電極パターンの精度が低下する。また３ｍ２／ｇを越えると粉末の表面積が大きくなり過ぎて紫外線が散乱されて、下部まで露光硬化が十分行われないために現像時に剥がれが生じてパターン精度が低下する。
　【００１５】微細パターンの形成や低抵抗化を満足するのにより好ましい導電性粉末の範囲がある。すなわち電極パターンを印刷後、紫外線露光時に光が散乱せずに充分に透過し、有効に作用して塗布膜厚５〜２０μｍにおいて、現像後１０〜４０μｍの微細回路パターンを得るためには、導電性粉末の粒子径が１〜５μｍ、比表面積が０．４〜２．５ｍ２／ｇであることが好ましい。より好ましくは粒子径が２．０〜４．５μｍ、比表面積が０．５〜２．０ｍ２／ｇである。この範囲にあると現像時において未露光部分における電極膜の残膜の発生が全くなくなり、高精度な電極パターンが得られる。
　【００１６】導電性粉末の形状は、板状、円錐状、棒状のもの等も使用できるが、単分散で凝集がなく、球状であることが好ましい。この場合、球状とは球形率が９０個数％以上が好ましい。球形率の測定は、粉末を光学顕微鏡で３００倍の倍率にて撮影して計数し、球形のものの比率を表わした。球状であると露光時に紫外線の散乱が非常に少なくなり、高精度のパターンが得られ、照射エネルギーが少なくて済む。
　【００１７】本発明における感光性有機成分とは、感光性導電ペースト中の感光性を有する化合物を含む有機成分のことである。
　【００１８】本発明の感光性導電ペーストに関しては、感光性化合物の含有率が感光性有機成分の１０重量％以上であることが光に対する感度の点で好ましい。さらには、３０重量％以上であることが好ましい。
　【００１９】感光性化合物としては、光不溶化型のものと光可溶化型のものがあり、光不溶化型のものとして、
（１）分子内に不飽和基などの官能基を１つ以上有するモノマー、オリゴマー、ポリマーのうち少なくとも１種類からなるもの
（２）芳香族ジアゾ化合物、芳香族アジド化合物、有機ハロゲン化合物などの感光性化合物
（３）ジアゾ系アミンとホルムアルデヒドとの縮合物などいわゆるジアゾ樹脂といわれるもの
等がある。
　【００２０】また、光可溶型のものとしては、
（４）ジアゾ化合物の無機塩や有機酸とのコンプレックス、キノンジアゾ類
（５）キノンジアゾ類を適当なポリマーバインダーと結合させた、例えばフェノール、ノボラック樹脂のナフトキノン１，２−ジアジド−５−スルフォン酸エステル
等がある。
　【００２１】本発明においては、上記の全てを用いることができるが、取扱いの容易性や品質設計の容易性においては、上記（１）が好ましい。
　【００２２】分子内に官能基を有する感光性モノマーの具体的な例としては、メチルアクリレート、エチルアクリレート、ｎ−プロピルアクリレート、イソプロピルアクリレート、ｎ−ブチルアクリレート、ｓｅｃ−ブチルアクリレート、ｓｅｃ−ブチルアクリレート、イソブチルアクリレート、ｔｅｒｔ−ブチルアクリレート、ｎ−ペンチルアクリレート、アリルアクリレート、ベンジルアクリレート、ブトキシエチルアクリレート、ブトキシトリエチレングリコールアクリレート、シクロヘキシルアクリレート、ジシクロペンタニルアクリレート、ジシクロペンテニルアクリレート、２−エチルヘキシルアクリレート、グリセロールアクリレート、グリシジルアクリレート、ヘプタデカフロロデシルアクリレート、２−ヒドロキシエチルアクリレート、イソボニルアクリレート、２−ヒドロキシプロピルアクリレート、イソデシルアクリレート、イソオクチルアクリレート、ラウリルアクリレート、２−メトキシエチルアクリレート、メトキシエチレングリコールアクリレート、メトキシジエチレングリコールアクリレート、オクタフロロペンチルアクリレート、フェノキシエチルアクリレート、ステアリルアクリレート、トリフロロエチルアクリレート、アリル化シクロヘキシルジアクリレート、１，４−ブタンジオールジアクリレート、１，３−ブチレングリコールジアクリレート、エチレングリコールジアクリレート、ジエチレングリコールジアクリレート、トリエチレングリコールジアクリレート、ポリエチレングリコールジアクリレート、ジペンタエリスリトールヘキサアクリレート、ジペンタエリスリトールモノヒドロキシペンタアクリレート、ジトリメチロールプロパンテトラアクリレート、グリセロールジアクリレート、メトキシ化シクロヘキシルジアクリレート、ネオペンチルグリコールジアクリレート、プロピレングリコールジアクリレート、ポリプロピレングリコールジアクリレート、トリグリセロールジアクリレート、トリメチロールプロパントリアクリレート、アクリルアミド、アミノエチルアクリレート、フェニルアクリレート、フェノキシエチルアクリレート、ベンジルアクリレート、１−ナフチルアクリレート、２−ナフチルアクリレート、ビスフェノールＡジアクリレート、ビスフェノールＡ−エチレンオキサイド付加物のジアクリレート、ビスフェノールＡ−プロピレンオキサイド付加物のジアクリレート、チオフェノールアクリレート、ベンジルメルカプタンアクリレートなどのアクリレート類、スチレン、ｐ−メチルスチレン、ｏ−メチルスチレン、ｍ−メチルスチレン、α−メチルスチレン、クロロメチルスチレン、ヒドロキシメチルスチレンなどのスチレン類、また、これらの芳香環中の水素原子の一部もしくはすべてを塩素、臭素原子、ヨウ素あるいはフッ素に置換したもの、および上記化合物の分子内のアクリレートの一部もしくはすべてをメタクリレートに変えたもの、γ−メタクリロキシプロピルトリメトキシシラン、１−ビニル−２−ピロリドンなどが挙げられる。
　【００２３】本発明ではこれらを１種または２種以上使用することができる。これら以外に、不飽和カルボン酸等の不飽和酸を加えることによって、感光後の現像性を向上することができる。不飽和酸の具体的な例としては、アクリル酸、メタアクリル酸、イタコン酸、クロトン酸、マレイン酸、フマル酸、ビニル酢酸、またはこれらの酸無水物などがあげられる。
　【００２４】一方、分子内に官能基を有するオリゴマーやポリマーの例としては、前述のモノマーのうち少なくとも１種類を重合して得られた、分子内に官能基を１つ以上有するオリゴマーやポリマー、もしくは、官能基を有さないオリゴマーやポリマーの側鎖または分子末端に官能基を付加させたものなどを用いることができる。少なくともアクリル酸アルキルあるいはメタクリル酸アルキルを含むこと、より好ましくは、少なくともメタクリル酸メチルを含むことによって、熱分解性の良好な重合体を得ることができる。
　【００２５】好ましい官能基は、エチレン性不飽和基を有するものである。エチレン性不飽和基としては、ビニル基、アリル基、アクリル基、メタクリル基などがあげられる。
　【００２６】このような官能基をオリゴマーやポリマーに付加させる方法は、ポリマー中のメルカプト基、アミノ基、水酸基やカルボキシル基に対して、グリシジル基やイソシアネート基を有するエチレン性不飽和化合物やアクリル酸クロライド、メタクリル酸クロライドまたはアリルクロライドを付加反応させて作る方法がある。
　【００２７】グリシジル基を有するエチレン性不飽和化合物としては、アクリル酸グリシジル、メタクリル酸グリシジル、アリルグリシジルエーテル、エチルアクリル酸グリシジル、クロトニルグリシジルエーテル、クロトン酸グリシジル、イソクロトン酸グリシジルなどがあげられる。
　【００２８】イソシアネート基を有するエチレン性不飽和化合物としては、（メタ）アクリロイルイソシアネート、（メタ）アクリロイルエチルイソシアネート等がある。
　【００２９】また、グリシジル基やイソシアネート基を有するエチレン性不飽和化合物やアクリル酸クロライド、メタクリル酸クロライドまたはアリルクロライドは、ポリマー中のメルカプト基、アミノ基、水酸基やカルボキシル基に対して０．０５〜０．８モル当量付加させることが望ましく、さらに好ましくは０．１〜０．６モル当量である。０．０５モル当量未満では現像許容幅が狭いうえ、パターンエッジの切れが悪くなりやすく、また０．８モル当量より大きい場合は、未露光部の現像液溶解性が低下しやすい。
　【００３０】また、不飽和カルボン酸等の不飽和酸を共重合することによって、感光後の現像性を向上することができる。不飽和酸の具体的な例としては、アクリル酸、メタアクリル酸、イタコン酸、クロトン酸、マレイン酸、フマル酸、ビニル酢酸、またはこれらの酸無水物などがあげられる。
　【００３１】こうして得られた側鎖にカルボキシル基等の酸性基を有するオリゴマーもしくはポリマーの酸価（ＡＶ）は５０〜１８０、さらには７０〜１４０の範囲が好ましい。さらに好ましくは８０〜１２０の範囲である。酸価が５０未満もしくは１８０を越えると現像許容幅が狭いうえ、パターンエッジの切れが悪くなりやすい。また、１８０を越えた場合、塗布膜の硬度が低下しやすい。
　【００３２】さらにバインダーとして、ポリビニルアルコール、ポリビニルブチラール、メタクリル酸エステル重合体、アクリル酸エステル重合体、アクリル酸エステル−メタクリル酸エステル共重合体、α−メチルスチレン重合体、ブチルメタクリレート樹脂などの非感光性のポリマーを加えてもよい。
　【００３３】感光性モノマーをオリゴマーやポリマーに対して０．０５〜１０倍量用いることが好ましい。より好ましくは０．１〜３倍量である。１０倍量を越えるとペーストの粘度が小さくなり、ペースト中での分散の均一性が低下する恐れがある。０．０５倍量未満では、未露光部の現像液への溶解性が不良となりやすい。
　【００３４】本発明においては、電極の微細パターン形成のために紫外線吸光剤が添加される。紫外線吸収効果の高い吸光剤を添加することによって焼き付け後の電極厚み５〜３０μｍにおいて最小線幅５〜５０μｍ、電極間の最小線間隔１０〜５０μｍの高解像度のパターンが形成できる。さらに、切れが優れ、滲みおよびエッジカールのない電極パターンが得られる。
　【００３５】すなわち、通常、導電性粉末だけでは、紫外線が１μｍ以下の導電性粉末や不均一な形状の導電性粉末によって散乱されて余分な部分まで光硬化し、露光マスク通りのパターンができず、このためマスク以外の部分が現像できなくなることが起こりやすい。この原因について本発明者らが鋭意検討を行った結果、散乱された紫外光が吸収されて、あるいは弱められて露光マスクによる遮光部分にまでまわり込むことが原因であることが判明した。したがって紫外線吸光剤を添加することによって散乱光のまわり込みがほぼ回避され、マスク部分の感光性有機成分の硬化を防ぎ、露光マスクに相当したパターンが形成される。
　【００３６】紫外線吸光剤としては３５０〜４５０ｎｍの波長範囲で高いＵＶ吸収係数を有する有機系染料であることが必要である。有機系染料としてアゾ系染料、アミノケトン系染料、キサンテン系染料、キノリン系染料、アミノケトン系染料、アントラキノン系、ベンゾフェノン系、ジフェニルシアノアクリレート系、トリアジン系、ｐ−アミノ安息香酸系染料などが使用できる。有機系染料は吸光剤として添加した場合にも、焼成後の電極導体膜中に残存しないで導体膜特性の低下を少なくできるので好ましい。これらの中でもアゾ系およびベンゾフェノン系染料が好ましい。
　【００３７】アゾ系染料としての代表的なものとして、スダンブルー（Ｓｕｄａｎ　Ｂｌｕｅ、Ｃ２２Ｈ１８Ｎ２Ｏ２＝３４２．４）、スダンＲ（Ｃ１７Ｈ１４Ｎ２Ｏ２＝２７８．３１）、スダンＩＩ（Ｃ１８Ｈ１４Ｎ２Ｏ＝２７６．３４）、スダンＩＩＩ（Ｃ２２Ｈ１６Ｎ４０＝３５２．４）、スダンＩＶ（Ｃ２４Ｈ２０Ｎ４０＝３８０．４５）、オイルオレンジＳＳ（Ｏｉｌ　Ｏｒａｎｇｅ　ＳＳ、ＣＨ３Ｃ６Ｈ４Ｎ：ＮＣ１０Ｈ６ＯＨ＝２６２．３１）オイルバイオレット（Ｏｉｌ　Ｖｉｏｌｅｔ、Ｃ２４Ｈ２１Ｎ５＝３７９．４６）、オイルイエローＯＢ（Ｏｉｌ　Ｙｅｌｌｏｗ　ＯＢ、ＣＨ３Ｃ４Ｈ４Ｎ：ＮＣ１０Ｈ４ＮＨ２＝２６１．３３）などである。
　【００３８】ベンゾフェノン系染料としては、ユビナールＤ−５０（Ｃ１３Ｈ１０Ｏ５＝２４６．２２、２，２´，４，４´−テトラハイドロオキシベンゾフェノン）、ユビナールＭＳ４０（Ｃ１４Ｈ１２Ｏ６Ｓ＝３０８、２−ヒドロキシ−４−メトキシベンゾフェノン５−スルフォン酸）、ユビナールＤＳ４９（Ｃ１５Ｈ１２Ｏ１１Ｓ２Ｎａ２＝４７８、２，２−ジヒドロキシ−４，４´−ジメトキシベンゾフェノン−５，５´−ジスルフォン酸ナトリウム）などがあるが、２５０〜５２０ｎｍで吸収することができる染料が使用できる。
　【００３９】紫外線吸光剤の添加量は、０．０１〜０．０５重量％とする。好ましくは０．０２〜０．０５重量％である。０．０１重量％未満では添加効果が低く、パターンの切れや滲みやエッジ部のカールをなくす効果が少ない。添加量が多すぎると紫外線吸収効果が大きくなり過ぎて、現像時に膜が剥がれやすくなったり、高精細なパターン形成ができにくい。
　【００４０】紫外線吸光剤の添加方法の好ましい一例を示すと、以下の様になる。紫外線吸光剤を予め有機溶媒に溶解した溶液を作製する。次に該有機溶媒中に導電性粉末を混合後、乾燥することによってできる。この方法によって導電性粉末の個々の粉末表面に均質に紫外線吸光剤の膜をコーティングしたいわゆるカプセル状の粉末が作製できる。
　【００４１】本発明において、好ましい吸光度の積分値（波長測定範囲；３５０〜４５０ｎｍ）の範囲がある。吸光度の積分値は、粉末の状態で測定されるもので、紫外線吸光剤でコーティングした粉末について測定される。
　【００４２】本発明で、吸光度は下記のように定義される。すなわち、市販の分光光度計を使用して積分球の中で光を測定用試料に当て、そこで反射された光を集めて検出する。また積分球により検出された光以外は、すべて吸収光とみなして下記の式から求められる。
　【００４３】対照光の光強度をＩｒ、（Ｉｒは試料の吸光度を測定する前に、積分球内面に塗布してある材料と同じ材料のＢａＳＯ３を試料台に取り付けて反射による光強度を測定したデータ）
試料に入射した光の光強度をＩ、試料に当たった後、吸収分の光強度をＩｏとすると、試料からの反射分の光強度は（Ｉ−Ｉｏ）で表わされ、吸光度は下記の（１）式ように定義される。上記で光強度の単位は、Ｗ／ｃｍ２で表わす。
　【数１】
吸光度の測定は下記のようにして行う。
１．紫外線吸光剤を添加した粉末をプレス機で直径２０ｍｍ、厚み４ｍｍのサイズに成型する。
２．次に分光光度計を用いて積分球の反射試料の取り付け口に粉末の成型体を取り付けて、反射光による吸光度を波長範囲２００〜６５０ｎｍで測定すると図１のようなグラフが得られる。縦軸は（１）式の吸光度で、横軸は測定波長を示す。
３．次に図１で波長３５０〜４５０ｎｍの範囲を１０ｎｍ毎の１０区間に分け、それぞれの区間毎の面積を求める。面積は次のように求められる。
　【００４４】例えば、
３５０ｎｍのときの吸光度を０．７５
３６０ｎｍのときの吸光度を０．８０
３７０ｎｍのときの吸光度を０．８５
・
・
４４０ｎｍのときの吸光度を０．６０
４５０ｎｍのときの吸光度を０．５５として、３５０〜３６０ｎｍの部分の面積を（１）とし、台形とみなすと（１）は下記のように計算される。
　【００４５】
　【数２】
同様に面積（２）は
　【数３】
・・同様に面積（１０）は
　【数４】
となる。
　【００４６】１０区間の面積の積分値Ｓは下記のようにして求められる。
　　Ｓ＝（１）＋（２）＋（３）＋・・・・＋（１０）
上記の面積Ｓを吸光度として定義した。
　【００４７】本発明で上記の吸光度の積分値は、３５〜６０である。吸光度が３０未満であると紫外線露光時において光が導体膜の下部まで十分透過する前に導電性粉末によって散乱されて未露光部を硬化するようになり、高解像度のパターン形成ができない。また吸光度が７０を超えると光が導体膜の下部に達する前に導電性粉末に吸収されてしまい、下部の導体膜まで光が透過しないため光硬化できなくなる。この結果、現像時に剥がれるようになり、電極の形成が困難になる。
　【００４８】本発明において用いられる感光性導電ペースト中には、必要に応じて光重合開始剤、ガラスフリット、増感剤、増感助剤、重合禁止剤、可塑剤、増粘剤、有機溶媒、酸化防止剤、分散剤、沈殿防止剤などの添加剤成分が加えられる。
　【００４９】本発明で使用する光重合開始剤の具体的な例として、ベンゾフェノン、ｏ−ベンゾイル安息香酸メチル、４，４−ビス（ジメチルアミン）ベンゾフェノン、４，４−ビス（ジエチルアミノ）ベンゾフェノン、α−アミノアセトフェノン、４，４−ジクロロベンゾフェノン、４−ベンゾイル−４−メチルジフェニルケトン、ジベンジルケトン、フルオレノン、２，２−ジエトキシアセトフェノン、２，２−ジメトキシ−２−フェニル−２−フェニルアセトフェノン、２−ヒドロキシ−２−メチルプロピオフェノン、ｐ−ｔ−ブチルジクロロアセトフェノン、チオキサントン、２−メチルチオキサントン、２−クロロチオキサントン、２−イソプロピルチオキサントン、ジエチルチオキサントン、ベンジル、ベンジルジメチルケタノール、ベンジル−メトキシエチルアセタール、ベンゾイン、ベンゾインメチルエーテル、ベンゾインブチルエーテル、アントラキノン、２−ｔ−ブチルアントラキノン、２−アミルアントラキノン、β−クロルアントラキノン、アントロン、ベンズアントロン、ジベンゾスベロン、メチレンアントロン、４−アジドベンザルアセトフェノン、２，６−ビス（ｐ−アジドベンジリデン）シクロヘキサノン、２，６−ビス（ｐ−アジドベンジリデン）−４−メチルシクロヘキサノン、２−フェニル−１，２−ブタジオン−２−（ｏ−メトキシカルボニル）オキシム、１−フェニル−プロパンジオン−２−（ｏ−エトキシカルボニル）オキシム、１，３−ジフェニル−プロパントリオン−２−（ｏ−エトキシカルボニル）オキシム、１−フェニル−３−エトキシ−プロパントリオン−２−（ｏ−ベンゾイル）オキシム、ミヒラーケトン、２−メチル−［４−（メチルチオ）フェニル］−２−モルフォリノ−１−プロパノン、ナフタレンスルホニルクロライド、キノリンスルホニルクロライド、Ｎ−フェニルチオアクリドン、４，４−アゾビスイソブチロニトリル、ジフェニルジスルフィド、ベンズチアゾールジスルフィド、トリフェニルホスフィン、カンファーキノン、四臭素化炭素、トリブロモフェニルスルホン、過酸化ベンゾインおよびエオシン、メチレンブルーなどの光還元性の色素とアスコルビン酸、トリエタノールアミンなどの還元剤の組合せなどが挙げられる。本発明ではこれらを１種または２種以上使用することができる。
　【００５０】さらに、光重合開始剤は、感光性有機成分に対して、通常０．１〜３０重量％、より好ましくは、２〜２０重量％用いる。光重合開始剤の量が少なすぎると、光感度が不良となり、光重合開始剤の量が多すぎれば、露光部の残存率が小さくなりすぎるおそれがある。
　【００５１】本発明においては、感光性導電ペースト中に、ガラスフリットを含有することが好ましい。ガラスフリットは導電性粉末をガラス基板上に強固に焼き付けるために、また導電性粉末を焼結するための焼結助剤の効果や導体抵抗を下げる効果があるためである。ガラスフリットのガラス転移温度（Ｔｇ）およびガラス軟化点（Ｔｓ）は焼き付け温度を下げる点からは低いほうが好ましく、Ｔｇが３００〜５００℃、Ｔｓが３５０〜４５０℃であるのが良い。より好ましくはＴｇが３５０〜４５０℃であるのが良い。Ｔｇが低すぎると有機成分が蒸発する前に焼結が始まるので好ましくない。Ｔｇが５００℃を越えるガラスフリットでは６００℃以下の焼き付け温度で行ったときにガラス基板との接着性が劣る結果となるので好ましくない。
　【００５２】さらに、ガラスフリットが、酸化物換算表記で
　　ＳｉＯ２　　　　　　　　１〜５５重量％
　　Ａｌ２Ｏ３　　　　　　　１〜　５重量％
　　Ｂ２Ｏ３　　　　　　　　８〜６５重量％
　　ＢａＯ　　　　　　　　　２〜２０重量％
　　Ｋ２Ｏ　　　　　　　　　２〜１５重量％
の組成範囲からなるものを７０重量％以上含有することが好ましい。この範囲であると５００〜６００℃でガラス基板上に焼き付けできるガラスフリットが得られる。
　【００５３】ガラスフリットの組成としては、ＳｉＯ２は１〜５５重量％の範囲で配合することが好ましく、１重量％未満の場合は基板上に焼き付けたときの密着性、強度や安定性が低下する。また５５重量％より多くなると耐熱温度が増加し、６００℃以下でガラス基板上に焼き付けが難しくなる。
　【００５４】Ａｌ２Ｏ３は１〜５重量％の範囲で配合することが好ましい。１重量％未満ではガラス相中の強度が低下する。５重量％を越えるとガラスの耐熱温度が高くなり過ぎてガラス基板上に焼き付けが難しくなる。
　【００５５】Ｂ２Ｏ３は８〜６５重量％の範囲で配合することが好ましい。Ｂ２Ｏ３は、Ａｌ２Ｏ３が多い場合でも電気絶縁性、強度、熱膨張係数などの電気、機械および熱的特性を損なうことのないように焼付け温度を５００〜６００℃の範囲に制御するために配合される。８重量％未満では密着強度が低下し、また６５重量％を越えるとガラスフリットの安定性が低下する。
　【００５６】ＢａＯは２〜２０重量％の範囲で配合することが好ましい。２重量％未満では導電ペーストをガラス基板上に焼付けする時に、焼付け温度を制御するのに効果が少ない。２０重量％を越えるとガラスの耐熱温度が低くなり過ぎてガラス基板上への焼き付けが難しくなる。
　【００５７】Ｋ２Ｏは２〜１５重量％の範囲で配合することが好ましい。２重量％未満では導電ペーストをガラス基板上に焼き付けるときに、焼き付け温度を制御するのに効果が少ない。１５重量％を越えるとプラズマの放電特性を低下させるので好ましくない。
　【００５８】ガラスフリット粉末には、プラズマの放電特性を劣化させるＮａ２Ｏ、Ｙ２Ｏ３などの酸化物金属を含まないことが好ましい。含有した場合にも５重量％以下とすることが好ましい。
　【００５９】また、ガラスフリット中にＢｉ２Ｏ３、ＺｎＯ、ＣａＯ、ＴｉＯ２、ＺｒＯ２、Ｌｉ２Ｏなどを含有することによって熱膨張係数、ガラス軟化点、絶縁抵抗を制御できるが、その量は１０重量％未満であることが好ましい。
　【００６０】使用するガラスフリットの粒子径は、微粒子であればあるほど、低温で融解するので好ましい。５０％径が０．５〜２μｍの範囲、９０％径が０．７〜３μｍの範囲が好ましく、低温で融解し、ガラス基板上に強固に接着するので好ましい。
　【００６１】感光性導電ペースト中のガラスフリット含有量としては、１〜５重量％であることが好ましい。より好ましくは１．５〜３．５重量％である。ＰＤＰのアノードおよびカソード電極の低抵抗化を図るにはガラスフリットの量が低いほうが好ましい。ガラスフリットは電気絶縁性であるので含有量が５重量％を越えると電極の抵抗が増大するので好ましくない。１重量％以下では、電極膜とガラス基板との強固な接着強度が得られにくい。
　【００６２】本発明においてガラスフリットに微量含まれるＣａＯ、ＢａＯ、Ｆｅ２Ｏ３、Ｋ２Ｏ、Ｎａ２Ｏなどの金属および酸化物が感光性有機成分と反応してペーストが短時間でゲル化し、塊となりペーストとして印刷できなくなったり、現像ができなくなってパターン形成できなくなる場合がある。これはイオン架橋反応によるゲル化と推定されるが、このような反応を防止するために、悪い影響を与えない範囲で安定化剤を添加してゲル化を防止することが好ましい。すなわち、ゲル化反応を引き起こす金属あるいは酸化物粉末との錯体化あるいは酸官能基との塩形成などの効果のある化合物で粉末を表面処理し、感光性導電ペーストを安定化させる。そのような安定化剤としては、トリアゾール化合物が好ましく用いられる。トリアゾール化合物の中でも特にベンゾトリアゾールが有効に作用する。
　【００６３】本発明において使用されるベンゾトリアゾールによるガラスフリット粉末の表面処理は次のようにして行うと好ましい。すなわちガラスフリットに対して所定の量のベンゾトリアゾールを酢酸メチル、酢酸エチル、エチルアルコール、メチルアルコールなどの有機溶媒に溶解した後、これら粉末が十分に浸す事ができるように溶液中に３〜２４時間浸積する。浸積後、好ましくは２０〜３０℃下で自然乾燥して溶媒を蒸発させてトリアゾール処理を行った後、５０〜８０℃で５〜１２時間、真空乾燥して粉末を作製する。
　【００６４】本発明において使用される安定化剤のガラスフリットに対する割合は０．２〜４重量％が好ましく、さらに０．４〜３重量％であることがより好ましい。０．２重量％未満では架橋反応を防止するのに効果がない。また４重量％を越えると安定化剤の量が多くなり過ぎて非酸化性雰囲気中での導電ペーストの焼成時においてポリマー、モノマーおよび安定化剤などの脱バインダーが困難となり、導体膜の特性が低下する。
　【００６５】また上記において導電ペースト中に微量含有する水分が存在すると導電ペーストのゲル化を促進する。これを防止するため感光性有機成分（感光性ポリマー、感光性モノマー、光重合開始剤、増感剤、光重合促進剤、可塑剤、増粘剤、有機溶媒、有機分散剤など）に微量含有する水分を除去するのが好ましい。水分の除去は、固体か液体かの種類によって異なるが、真空乾燥処理、モレキュラシーブ、ロータリーエバポレイターなどで除去する。さらに、ガラスフリットの場合は、ガラスフリットを１５０〜２００℃で５〜１５時間乾燥して水分を十分除去するとゲル化が防止できるので好ましい。
　【００６６】本発明において、ガラスフリットに加えて焼結助剤となる金属および／または金属酸化物を添加すると、導電性粉末が焼結時に異常粒子成長を回避できる、あるいは焼結を遅らせるなどの効果があり、その結果、導体膜とガラス基板との接着強度をあげるの効果がある。そのような焼結助剤としてＣｕ、Ｃｒ、Ｍｏ、ＡｌあるいはＮｉなどの金属および／または金属酸化物が使用できる。これらのうちで金属酸化物は電気的に絶縁物として作用するので添加物の量は少ない方がよく、３重量％以下が好ましい。３重量％を越えると導体膜の電気抵抗が増加するのでよくない。また、金属酸化物と金属を併用することも好ましく行われる。
　【００６７】増感剤は、感度を向上させるために添加される。増感剤の具体例としては、２，３−ビス（４−ジエチルアミノベンザル）シクロペンタノン、２，６−ビス（４−ジメチルアミノベンザル）シクロヘキサノン、２，６−ビス（４−ジメチルアミノベンザル）−４−メチルシクロヘキサノン、ミヒラーケトン、４，４−ビス（ジエチルアミノ）ベンゾフェノン、４，４−ビス（ジメチルアミノ）カルコン、４，４−ビス（ジエチルアミノ）カルコン、ｐ−ジメチルアミノシンナミリデンインダノン、ｐ−ジメチルアミノベンジリデンインダノン、２−（ｐ−ジメチルアミノフェニルビニレン）イソナフトチアゾ−ル、１，３−ビス（４−ジメチルアミノベンザル）アセトン、１，３−カルボニル−ビス（４−ジエチルアミノベンザル）アセトン、３，３−カルボニル−ビス（７−ジエチルアミノクマリン）、Ｎ−フェニル−Ｎ−エチルエタノールアミン、Ｎ−フェニルエタノールアミン、Ｎ−トリルジエタノールアミン、Ｎ−フェニルエタノールアミン、ジメチルアミノ安息香酸イソアミル、ジエチルアミノ安息香酸イソアミル、３−フェニル−５−ベンゾイルチオテトラゾール、１−フェニル−５−エトキシカルボニルチオテトラゾールなどが挙げられる。本発明ではこれらを１種または２種以上使用することができる。なお、増感剤の中には光重合開始剤としても使用できるものがある。
　【００６８】増感剤を本発明の導電ペーストに添加する場合、その添加量は感光性有機成分に対して通常０．１〜３０重量％、より好ましくは０．２〜２０重量％である。増感剤の量が少なすぎれば光感度を向上させる効果が発揮されず、増感剤の量が多すぎれば露光部の残存率が小さくなりすぎるおそれがある。
　【００６９】本発明の導電ペーストにおいて保存時の熱安定性を向上させるため、熱重合禁止剤を添加すると良い。熱重合禁止剤の具体的な例としては、ヒドロキノン、Ｎ−ニトロソジフェニルアミン、フェノチアジン、ｐ−ｔ−ブチルカテコール、Ｎ−フェニルナフチルアミン、２，６−ジ−ｔ−ブチル−ｐ−メチルフェノール、クロラニール、ピロガロールなどが挙げられる。熱重合禁止剤を添加する場合、その添加量は、感光性導電ペースト中に、通常、０．１〜５重量％、より好ましくは、０．２〜３重量％である。熱重合禁止剤の量が少なすぎれば、保存時の熱的な安定性を向上させる効果が発揮されず、熱重合禁止剤の量が多すぎれば、露光部の残存率が小さくなりすぎるおそれがある。
　【００７０】可塑剤としては、例えばジブチルフタレート（ＤＢＰ）、ジオクチルフタレート（ＤＯＰ）、ポリエチレングリコール、グリセリンなどが用いられる。
　【００７１】また本発明の導電ペーストには保存時におけるアクリル系共重合体の酸化を防ぐために酸化防止剤を添加できる。酸化防止剤の具体的な例として２，６−ジ−ｔ−ブチル−ｐ−クレゾール、ブチル化ヒドロキシアニソール、２，６−ジ−ｔ−４−エチルフェノール、２，２−メチレン−ビス−（４−メチル−６−ｔ−ブチルフェノール）、２，２−メチレン−ビス−（４−エチル−６−ｔ−ブチルフェノール）、４，４−ビス−（３−メチル−６−ｔ−ブチルフェノール）、１，１，３−トリス−（２−メチル−６−ｔ−ブチルフェノール）、１，１，３−トリス−（２−メチル−４−ヒドロキシ−ｔ−ブチルフェニル）ブタン、ビス［３，３−ビス−（４−ヒドロキシ−３−ｔ−ブチルフェニル）ブチリックアシッド］グリコールエステル、ジラウリルチオジプロピオナート、トリフェニルホスファイトなどが挙げられる。酸化防止剤を添加する場合、その添加量は通常、感光性導電ペースト中に、０．０１〜５重量％、より好ましくは０．１〜１重量％である。酸化防止剤の量が少なければ保存時のアクリル系共同重合体の酸化を防ぐ効果が得られず、酸化防止剤の量が多すぎれば露光部の残存率が小さくなりすぎるおそれがある。
　【００７２】本発明の感光性導電ペーストには、溶液の粘度を調整したい場合、有機溶媒を加えてよい。このとき使用される有機溶媒としては、メチルセロソルブ、エチルセロソルブ、ブチルセロソルブ、メチルエチルケトン、ジオキサン、アセトン、シクロヘキサノン、シクロペンタノン、イソブチルアルコール、イソプロピルアルコール、テトラヒドロフラン、ジメチルスルフォキシド、γ−ブチロラクトンなどがあげられる。これらの有機溶媒は、単独あるいは２種以上併用して用いることができる。
　【００７３】感光性導電ペーストの好ましい組成範囲を例示すると、
　　（ａ）導電性粉末　　　　；（ａ）、（ｂ）、（ｃ）の和に対して８４〜９４重量％
　　（ｂ）感光性ポリマーと感光性モノマー；（ａ）、（ｂ）、（ｃ）の和に対して１５〜３重量％
　　（ｃ）ガラスフリット　　；（ａ）、（ｂ）、（ｃ）の和に対して１〜５重量％
　　（ｄ）光重合開始剤　　　；（ｂ）対して５〜２０重量％
　　（ｅ）紫外線吸光剤　　　；（ａ）に対して０．０１〜１重量％
より好ましくは、（ａ）８６〜９２重量％、（ｂ）１１〜５重量％、（ｃ）２〜４重量％である。この範囲にあると露光時において紫外線がよく透過し、光硬化の機能が十分発揮され、現像時における露光部の膜強度が高くなり、微細な解像度を有する電極パターンが形成できる。
　【００７４】さらに必要に応じて光重合促進剤、分散剤、チキソトロピー剤、沈殿防止剤等を添加し、混合物のスラリーとする。所定の組成となるように調整されたスラリーはホモジナイザなどの攪拌機で均質に攪拌混合した後、３本ローラや混練機で均質に分散し、ペーストを作製する。
　【００７５】ペーストの粘度は導電性粉末、有機溶媒およびガラスフリットの組成・種類、可塑剤、チキソトロピー剤、沈殿防止剤、有機のレベリング剤などの添加割合によって適宜調整されるが、その範囲は２０００〜２０万ｃｐｓ（センチ・ポイズ）である。例えばガラス基板への塗布をスクリーン印刷法やバーコータ、ローラコータ、アプリケータで１〜２回塗布して膜厚１０〜２０μｍを得るには、３万〜２０万ｃｐｓが好ましい。
　【００７６】次に本発明の感光性導電ペーストを用いてＰＤＰの電極パターンなどを形成する方法について説明する。すなわち、本発明の感光性導電ペーストは、ガラス基板上に通常スクリーン印刷法等で塗布される。印刷厚みはスクリーンの材質（ポリエステルまたはステンレス製）、メッシュおよび張力、ペーストの粘度を調製することによって任意に制御できるが、５〜３０μｍである。さらに好ましい厚みの範囲は８〜２０μｍである。５μｍ未満になると印刷法では均質な厚みを得ることが難しくなる。また３０μｍを越えると電極パターン精度が低下したり、断面形状が逆台形になり、最小線幅／最小線間隔が３０μｍ／３０μｍ以下の高精細なパターンやエッジ切れがよく滲みのないパターンが得られ難くなる。
　【００７７】なお、感光性導電ペーストをガラス基板上に塗布する場合、基板と塗布膜との密着性を高めるために基板の表面処理を行うとよい。表面処理液としてはシランカップリング剤、例えばビニルトリクロロシラン、ビニルトリメトキシシラン、ビニルトリエトキシシラン、トリス−（２−メトキシエトキシ）ビニルシラン、γ−グリシドキシプロピルトリメトキシシラン、γ−（メタクリロキシプロピル）トリメトキシシラン、γ−（２−アミノエチル）アミノプロピルトリメトキシシラン、γ−クロロプロピルトリメトキシシラン、γ−メルカプトプロピルトリメトキシシラン、γ−アミノプロピルトリエトキシシランなど、あるいは有機金属例えば有機チタン、有機アルミニウム、有機ジルコニウムなどである。シランカップリング剤あるいは有機金属を有機溶媒例えばエチレングリコールモノメチルエーテル、エチレングリコールモノエチルエーテル、メチルアルコール、エチルアルコール、プロピルアルコール、ブチルアルコールなどで０．１〜５％の濃度に希釈したものを用いる。次にこの表面処理液をスピナーなどで基板上に均一に塗布した後に８０〜１４０℃で１０〜６０分間乾燥する事によって表面処理ができる。
　【００７８】次にこのような感光性導電ペーストを基板上に塗布した膜を７０〜１２０℃で２０〜６０分加熱して乾燥して溶媒類を蒸発させてから、フォトリソグラフィー法により、電極パターンを有するフィルムまたはクロムマスクなどのマスクを用いて紫外線を照射して露光し、感光性ペーストを光硬化させる。この際使用される活性光源としては、紫外線、電子線、Ｘ線などが挙げられるが、これらの中で紫外線が好ましく、その光源としてはたとえば低圧水銀灯、高圧水銀灯、ハロゲンランプ、殺菌灯などが使用できる。これらのなかでも超高圧水銀灯が好適である。露光条件は導体膜の厚みによって異なるが、５〜１００ｍＷ／ｃｍ２の出力の超高圧水銀灯を用いて１〜３０分間露光を行なうのが好ましい。
　【００７９】次に現像液を用いて前記露光によって硬化していない部分を除去し（いわゆるネガ型の）電極パターンを形成する。現像は、浸漬法やスプレー法等で行なう。現像液としては前記の感光性有機成分の混合物が溶解可能である有機溶媒を使用できる。また該有機溶媒にその溶解力が失われない範囲で水を添加してもよい。また、酸性基を持つ化合物が存在する場合、アルカリ水溶液で現像できる。アルカリ水溶液として水酸化ナトリウム、炭酸ナトリウムや水酸化カルシウム水溶液などのような金属アルカリ水溶液を使用できるが、有機アルカリ水溶液を用いた方が焼成時にアルカリ成分を除去しやすいので好ましい。有機アルカリの具体例としては、テトラメチルアンモニウムヒドロキサイド、トリメチルベンジルアンモニウムヒドロキサイド、モノエタノールアミン、ジエタノールアミンなどが挙げられる。アルカリ水溶液の濃度は通常０．０５〜５重量％、より好ましくは０．１〜２重量％である。アルカリ濃度が低すぎれば未露光部が除去されずに、アルカリ濃度が高すぎれば、露光部を腐食させるおそれがあり良くない。
　【００８０】次に、露光、現像後の塗布膜を空気中で焼成する。感光性有機成分である感光性ポリマー、感光性モノマーなどの反応性成分およびバインダー、光重合開始剤、紫外線吸光剤、増感剤、増感助剤、可塑剤、増粘剤、有機溶媒、分散剤あるいは溶媒などの有機物が完全に酸化、蒸発される。温度条件として５００〜６００℃より好ましくは、５２０〜５８０℃で１５分〜１時間焼成し、ガラス基板上に焼き付けることが好ましい。５００℃未満では焼成を十分に行うことが困難になり、６００℃を越えると基板が劣化したり、熱変形を起こしたりしやすい。
　【００８１】本発明の感光性導電ペーストの調合、印刷、露光、現像工程では紫外線を遮断できるところで行う必要がある。そうでないとペーストあるいは塗布膜が紫外線によって光硬化してしまい、本発明の効果を発揮できる導体膜が得られない。
　【００８２】本発明の感光性導電ペーストを用いて電極パターンを形成した場合、例えば焼成後の導体膜の厚みが５〜３０μｍにおいて導体の最小線幅が３０μｍ、導体間の最小線間隔３０μｍ程度の高精細のパターンが得られる。
　【００８３】
　【実施例】以下の実施例で、本発明を具体的に説明する。以下に示すＡ〜Ｋの材料およびａ〜ｇの手順で電極を形成、評価した。
　【００８４】下記の実施例において、濃度は特に断らない限りすべて重量％で表わす。
　【００８５】
Ａ．導電性粉末
　　▲１▼Ａｇ粉末；球状、平均粒子径３．３μｍ、比表面積０．８２ｍ２／ｇ
　　▲２▼Ａｇ粉末；球状、平均粒子径２．２μｍ、比表面積１．６ｍ２／ｇ
　　▲３▼Ａｇ粉末；球状、平均粒子径４．５μｍ、比表面積０．２５ｍ２／ｇ
　　粒度分布は、レーザ式粒度分布測定装置（ＨＯＲＩＢＡＬＡ−７００）で測定した。
　【００８６】Ｂ．感光性ポリマー（以下、ポリマーと略す）
　　４０％のメタクリル酸（ＭＡＡ）、３０％のメチルメタクリレート（ＭＭＡ）および３０％のスチレン（Ｓｔ）からなる共重合体にＭＡＡに対して０．４当量のグリシジルメタクリレート（ＧＭＡ）を付加反応させたポリマー
Ｃ．感光性モノマー（以下モノマーと略す）
　　トリメチロールプロパントリアクリレート
Ｄ．ガラスフリット
　　ガラスフリットＩ；（成分重量％）二酸化ケイ素（１．５）、酸化アルミニウム（３．６）、酸化ホウ素（６１．３）、酸化バリウム（１９．１）、酸化カリウム（９．８）、酸化ナトリウム（４．７）
　　ガラスフリットＩＩ；（成分重量％）二酸化ケイ素（４８．３）、酸化アルミニウム（４．８）、酸化ホウ素（２１．８）、酸化バリウム（５．６）、酸化カリウム（１１．１）、酸化亜鉛（６．４）、酸化リチウム（２．０）
Ｅ．紫外線吸光剤
　　▲１▼アゾ系染料；スダン（Ｓｕｄａｎ）、化学式；Ｃ２４Ｈ２ＯＮ４Ｏ、分子量；３８０．４５
　　▲２▼アゾ系染料；オイルイエロー（Ｏｉｌ　Ｙｅｌｌｏｗ　ＯＢ）、化学式；ＣＨ３Ｃ４Ｈ４Ｎ：ＮＣ１０Ｈ４ＮＨ２、分子量；２６１．３３
Ｆ．溶媒
　　γ−ブチロラクトン
Ｇ．光重合開始剤
　　２−メチル−１−［４−（メチルチオ）フェニル］−２−モルフォリノ−１−プロパノンと２，４−ジエチルチオキサントンをポリマーとモノマーとの総和に対して２０％添加した。
Ｈ．可塑剤
　　ジブチルフタレート（ＤＢＰ）をポリマーの１０％添加した。
Ｉ．増感剤
　　２，４−ジエチルチオキサントンをポリマーとモノマーとの総和に対して２０％添加した。
Ｊ．増感助剤
　　ｐ−ジメチルアミノ安息香酸エチルエステル（ＥＰＡ）をポリマーとモノマーとの総和に対して１０％添加した。
Ｋ．増粘剤
　　酢酸２−（２−ブトキシエトキシ）エチルに溶解させたＳｉＯ２（濃度１５％）をポリマーに対して４％添加した。
　【００８７】ａ．有機ビヒクルの作製
溶媒およびポリマーを混合し、攪拌しながら８０℃まで加熱しすべてのポリマーを均質に溶解させた。ついで溶液を室温まで冷却し、光重合開始剤を加えて溶解させた。その後、溶液を４００メッシュのフィルターを通過し、濾過した。
　【００８８】ｂ．吸光剤添加粉末の作製
紫外線吸光剤を所定の量秤量し、イソプロピルアルコール（ＩＰＡ）に溶解させた溶液に分散剤を加えてホモジナイザで均質に攪拌した。次に、この溶液中に導電性粉末を所定の量添加して均質に分散・混合後、ロータリーエバポレータを用いて、１５０〜２００℃の温度で乾燥し、ＩＰＡを蒸発させた。こうして紫外線吸光剤の膜で導電性粉末の表面を均質にコーティングした（いわゆるカプセル処理した）粉末を作製した。
　【００８９】ｃ．ペースト作製
上記の有機ビヒクルに紫外線吸光剤でカプセル処理した導電性粉末、モノマー、可塑剤、増感剤、増感助剤、増粘剤、ガラスフリットおよび溶媒を所定の組成となるように添加し、３本ローラで混合・分散してペーストを作製した。ペーストの組成を表１に示す。
　【００９０】ｄ．印刷
上記のペーストを３２５メッシュのスクリーンを用いてガラス基板（４３０ｍｍ角で、厚み３ｍｍ）上に４００ｍｍ角の大きさにベタに印刷し、８０℃で４０分間保持して乾燥した。乾燥後の塗布膜の厚みは組成によって異なるが、１２〜１５μｍであった。
　【００９１】ｅ．露光、現像
上記で作製した塗布膜を４０〜７０μｍのファインパターンを有するプラズマディスプレイパネル用電極を形成したクロムマスクを用いて、上面から５００ｍＷ／ｃｍ２の出力の超高圧水銀灯で紫外線露光した。次に２５℃に保持したモノエタノールアミンの０．５重量％の水溶液に浸漬して現像し、その後スプレーを用いて未露光部を水洗浄した。
　【００９２】ｆ．焼成
ガラス基板上に印刷した塗布膜を空気中、５８０℃で１５分間焼成を行い、電極導体膜を作製した。
　【００９３】ｇ．評価
焼成後の電極膜について膜厚、解像度、電極膜端部のエッジカール性、比抵抗、接着強度を測定し、評価した。膜厚は走査電子顕微鏡（ＳＥＭ）にて断面を観察して求めた。解像度は導体膜を顕微鏡観察し、４０μｍ幅のラインが直線で重なりなくかつ再現性が得られるライン間隔を評価した。エッジカールは表面粗さ計で電極パターンの端部の粗さおよび断面を顕微鏡観察して評価した。接着強度は粘着テープを電極面に張り付け、その剥離度合いで評価した。比抵抗はシート抵抗を測定し、膜厚から計算で求めた。
　【００９４】比較例
上記の導電性粉末のうち▲１▼のＡｇ粉末を用い、紫外線吸光剤を添加しない以外は上記と同じ条件で感光性銀ペーストを作製し、実施例と同様にして電極膜の評価を行った。
　【００９５】得られた結果を表２に示したが、パターン解像度が不良でエッジカールの発生が多く観察された。
　【００９６】
　【表１】
　【表２】
　【００９７】
　【発明の効果】このように感光性導電ペーストを用いてフォトリソグラフィー法により高精細のパターン解像度が得られ、端部のエッジカールもなく、かつ低抵抗を有する電極パターンが形成できた。特に、スクリーン印刷では、マスクパターンの寸法精度の限界やパターンピッチの累積によって生ずる位置ずれの問題から大型化が困難であったプラズマディスプレイパネルの高精細化、高信頼性を得るのに特に有利である。また、本発明のフォトリソ法を用いた感光性導電ペーストは、ベタ印刷した面にマスクパターンを通して露光後、現像してパターンが形成できるので寸法精度の問題も大幅に減少し、かつ高精度のマスクで位置合わせができるので大型化に一層有利である。
【図面の簡単な説明】
　【図１】　測定波長と吸光度の関係を示すグラフである。